(57)【特許請求の範囲】
【請求項１】
珪酸アルカリ水溶液のシリカ濃度を０．５〜１０．０質量％に調整し、これを１次粒子径１．０μｍの粒子の除去率が５０％以上であるフィルターであって濾過面積１ｍ２あたり１３リットル／分乃至４００リットル／分の濾過速度を有するフィルターで濾過することを特徴とする、以下の条件（１）を満たす精製された珪酸アルカリ水溶液の製造方法：（１）下記測定方法Ａに従い計測された、一辺の長さが０．２〜４．０μｍ、厚さが１〜１００ｎｍの平板状の微小粒子の存在量が０〜３０％。
該測定方法Ａは、シリカ濃度を４質量％に調整した２５℃の珪酸アルカリ水溶液３０ｍＬを絶対孔径０．４μｍのメンブレン型フィルター（濾過面積４．９０ｃｍ２）で濾過した後、該メンブレン型フィルターを走査型電子顕微鏡で５０００倍に拡大して観察したとき、縦１５μｍ、横２０μｍの長方形の観察域を１視野として、この１視野に上記平板状の微小粒子が１つ以上存在したときを１カウントとし、互いに重ならない１００視野の総てについてカウントの有無を決定し、得られたカウント総数を該平板状の微小粒子の存在量（％）とする方法である。
【請求項２】
前記除去率が６０％以上である請求項１に記載の製造方法。
【請求項３】
前記除去率が７０％以上である請求項１に記載の製造方法。
【請求項４】
前記除去率が８０％以上である請求項１に記載の製造方法。
【請求項５】
前記除去率が９０％以上である請求項１に記載の製造方法。
【請求項６】
前記フィルターが、メンブレン型フィルター、プリーツ型フィルター、デプス型フィルター、糸巻き型フィルター、サーフェース型フィルター、ロール型フィルター、デプスプリーツ型フィルター、珪藻土含有型フィルターからなる群から選ばれる少なくとも１種である請求項１乃至請求項５のいずれか一項に記載の製造方法。
【請求項７】
前記フィルターが、絶対孔径０．３〜３．０μｍのメンブレン型フィルターである請求項１乃至請求項５のいずれか一項に記載の製造方法。
【請求項８】
前記珪酸アルカリ水溶液のアルカリ成分が、ナトリウムイオン、カリウムイオン、リチウムイオン、ルビジウムイオン及びセシウムイオンからなる群から選ばれる少なくとも１種である請求項１乃至請求項７のいずれか一項に記載の製造方法。
【請求項９】
請求項１乃至請求項８のいずれか一項で得られる精製された珪酸アルカリ水溶液を陽イオン交換して活性珪酸液を得た後、アルカリ性水溶液中に該活性珪酸液を添加し、加熱して、活性珪酸を重合することを特徴とする、以下の条件（２）を満たすシリカゾルの製造方法：
（２）請求項１に記載の測定方法Ａに従い計測された、一辺の長さが０．２〜４．０μｍ、厚さが１〜１００ｎｍの平板状の微小粒子の存在量が０〜３０％。
【請求項１０】
前記アルカリ性水溶液のアルカリ成分が、アルカリ金属イオン、アンモニウムイオン、アミン化合物及び第４級アンモニウムイオンからなる群から選ばれる少なくとも１種である請求項９に記載のシリカゾルの製造方法。
【発明の詳細な説明】
【技術分野】
【０００１】
本発明は、平板状の微小粒子の異物が低減された精製された珪酸アルカリ水溶液の製造方法に係わり、そして、平板状の微小粒子の異物が低減された精製された珪酸アルカリ水溶液を用いたシリカゾルの製造方法に係わる。
【背景技術】
【０００２】
近年、メモリー磁気ディスクの記録密度を増加させるために磁気ヘッドの浮上厚さは極めて低く、１０ｎｍ以下になってきている。磁気ディスク基板の製造工程には、表面研磨工程が欠かせず、コロイダルシリカを含んだ研磨剤等により表面研磨が行われている。
研磨剤には表面平滑性（例えば、表面粗さ〔Ｒａ〕及びうねり〔ｗａ〕）が良好であることの他に、スクラッチ、ピット等の表面欠陥を引き起こさないことが求められている。【０００３】
また、半導体分野においても、回路の高集積化、動作周波数の高速化に伴って配線の微細化が進んでいる。半導体デバイスの製造工程においても、パターン形成面のより一層の平滑化が望まれている。【０００４】
これら磁気ディスク基板や半導体基板の平坦化工程では、コロイダルシリカを含む研磨剤による研磨工程に続いて、砥粒であるコロイダルシリカ及び微小な粒子を洗浄により除去することが行われている。
洗浄には、酸性又はアルカリ性の薬品の水溶液が用いられる。酸性の薬品としては、例えばフッ化水素酸、フッ化アンモニウム、一水素二フッ化アンモニウム、ホウフッ化水素酸等のフッ素イオンを含む化合物、硫酸、硝酸、塩酸、酢酸、クエン酸、リンゴ酸、シュウ酸、過塩素酸等が用いられる。アルカリ性の薬品としては、例えば水酸化ナトリウム、水酸化カリウム、水酸化カルシウム、アンモニア、アミン類等が用いられる。また、これらの酸性又はアルカリ性の薬品の水溶液にアルキルベンゼンスルホン酸ナトリウム、ポリオキシエチレンアルキルエーテル硫酸塩、ジオクチルスルホサクシネート等の界面活性剤やトリポリリン酸ナトリウム、ピロリン酸ナトリウム、ゼオライト、エチレンジアミン四酢酸ナトリウム等のキレート剤等を成分として添加することも行われる場合がある。
上記の研磨剤に用いられるコロイダルシリカは、球状又はほぼ球状であるため、従来行われてきた洗浄方法により除去可能であるが、最近、従来の洗浄では容易に除去できない粒子が存在することが判ってきた。【０００５】
また、１ｎｍ以上の大きさの粒子が実質的に存在しない珪酸アルカリ水溶液を得る方法として、珪酸アルカリ水溶液の粘度を予め１〜５０ｍＰａ・ｓに調節し、これを分画分子量１５０００以下の限外濾過膜を通過させる方法が開示されている（特許文献１）。
【先行技術文献】
【特許文献】
【０００６】
【特許文献１】特開２００１−２９４４２０号公報
【発明の概要】
【発明が解決しようとする課題】
【０００７】
従来の洗浄では容易に除去できない粒子は、走査型電子顕微鏡観察により、一辺の長さが０．２〜４．０μｍ、厚さ１〜１００ｎｍの平板状の微小粒子であることが確認された。この平板状の微小粒子は、研磨剤の原料として用いられるシリカゾルに由来するものであることが判った。
従来、珪酸アルカリ水溶液は、原料カレットを加熱溶解した直後の粗珪酸アルカリ水溶液に珪藻土等の濾過助剤を加えて濾過して精製することが行われているが、この方法では走査型電子顕微鏡で観察される一辺の長さが０．２〜４．０μｍ厚さ、１〜１００ｎｍの平板状の微小粒子の含有量を低減させることはできなかった。
また、特許文献１の方法では、一般に限外濾過膜の持つ孔径は０．０１μｍ以下と言われており、珪酸アルカリ水溶液の濾過速度が著しく遅く、大量生産には不向きであった。【０００８】
そこで、本発明の目的は、走査型電子顕微鏡で観察される一辺の長さが０．２〜４．０μｍ、厚さ１〜１００ｎｍの平板状の微小粒子を低減させたシリカゾルを製造する方法を提供することにあり、そのために、シリカゾルの原料となる珪酸アルカリ水溶液について、前記の平板状の微小粒子を低減させる方法を提供することを本発明の課題とする。
また、本発明の目的は、濾過速度が速く、大量生産可能な上記平板上の微小粒子を低減させたシリカゾルの製造方法を提供することにある。
【課題を解決するための手段】
【０００９】
本発明者らは鋭意検討の結果、珪酸アルカリ水溶液を特定の条件で濾過することにより、課題を解決する方法を見出した。
即ち、第１観点として、珪酸アルカリ水溶液のシリカ濃度を０．５〜１０．０質量％に調整し、これを１次粒子径１．０μｍの粒子の除去率が５０％以上であるフィルターで濾過することを特徴とする、以下の条件（１）を満たす精製された珪酸アルカリ水溶液の製造方法：
（１）測定方法Ａに従い計測された、一辺の長さが０．２〜４．０μｍ、厚さが１〜１００ｎｍの平板状の微小粒子の存在量が０〜３０％、
該測定方法Ａは、シリカ濃度を４質量％に調整した２５℃の珪酸アルカリ水溶液３０ｍＬを絶対孔径０．４μｍのメンブレン型フィルター（濾過面積４．９０ｃｍ2）で濾過した後、該メンブレン型フィルターを走査型電子顕微鏡で５０００倍に拡大して観察したとき、縦１５μｍ、横２０μｍの長方形の観察域を１視野として、この１視野に上記平板状の微小粒子が１つ以上存在したときを１カウントとし、互いに重ならない１００視野の総てについてカウントの有無を決定し、得られたカウント総数を該平板状の微小粒子の存在量（％）とする方法である、
第２観点として、前記除去率が６０％以上である第１観点に記載の製造方法、
第３観点として、前記除去率が７０％以上である第１観点に記載の製造方法。
第４観点として、前記除去率が８０％以上である第１観点に記載の製造方法、
第５観点として、前記除去率が９０％以上である第１観点に記載の製造方法、
第６観点として、前記フィルターが、メンブレン型フィルター、プリーツ型フィルター、デプス型フィルター、糸巻き型フィルター、サーフェース型フィルター、ロール型フィルター、デプスプリーツ型フィルター、珪藻土含有型フィルターからなる群から選ばれる少なくとも１種である第１観点乃至第５観点のいずれか一つに記載の製造方法、
第７観点として、前記フィルターが、絶対孔径０．３〜３．０μｍのメンブレン型フィルターである１観点乃至第５観点のいずれか一つに記載の製造方法。
第８観点として、前記珪酸アルカリ水溶液のアルカリ成分が、ナトリウムイオン、カリウムイオン、リチウムイオン、ルビジウムイオン及びセシウムイオンからなる群から選ばれる少なくとも１種である第１観点乃至第７観点のいずれか一つに記載の製造方法、
第９観点として、第１観点乃至第８観点のいずれか一つで得られる精製された珪酸アルカリ水溶液を陽イオン交換して活性珪酸液を得た後、アルカリ性水溶液中に該活性珪酸液を添加し、加熱して、活性珪酸を重合することを特徴とする、以下の条件（２）を満たすシリカゾルの製造方法：
（２）第１観点に記載の測定方法Ａに従い計測された、一辺の長さが０．２〜４．０μｍ、厚さが１〜１００ｎｍの平板状の微小粒子の存在量が０〜３０％、
第１０観点として、前記アルカリ性水溶液のアルカリ成分が、アルカリ金属イオン、アンモニウムイオン、アミン化合物及び第４級アンモニウムイオンからなる群から選ばれる少なくとも１種である第９観点に記載の製造方法、
である。
【発明の効果】
【００１０】
本発明の精製された珪酸アルカリ水溶液の製造方法は、従来行われていた珪酸アルカリ水溶液の濾過では残留していた前記０．２〜４．０μｍ、１〜１００ｎｍの平板状の微小粒子を効率よく除去することができる。このため、本発明により得られた精製された珪酸アルカリ水溶液を用いて製造したシリカゾルにおいても前記の平板状の微小粒子の残存量は、従来のシリカゾルに比べて低減される。
この走査型電子顕微鏡で観察される一辺の長さが０．２〜４．０μｍ、厚さ１〜１００ｎｍの平板状の微小粒子が低減されたシリカゾルを用いた研磨剤を磁気ディスク基板や半導体基板の平坦化工程に用いた場合に、洗浄工程の後にこれら基板上に前記平板状の微小粒子は残留しないか、ほとんど残留しない。【００１１】
また、本発明の製造方法は、珪酸アルカリ水溶液の濾過速度が大きく、精製された珪酸アルカリ水溶液及びそれを用いて製造するシリカゾルの大量生産に適している。
【発明を実施するための形態】
【００１２】
本発明に用いられる珪酸アルカリ水溶液は、そのＳｉＯ2／Ｍ2Ｏモル比（Ｍはアルカリ金属元素を表す。）に制限はなく、市販の珪酸アルカリ水溶液を用いることができるが、一般にはＳｉＯ2／Ｍ2Ｏモル比は２〜４である。
珪酸アルカリ水溶液のアルカリ成分は、アルカリ金属イオンであり、ナトリウムイオン、カリウムイオン、リチウムイオン、ルビジウムイオン、セシウムイオンからなる群から選ばれる少なくとも１種である。中でも、ナトリウムイオン、カリウムイオン、リチウムイオンの珪酸アルカリ水溶液は市販されており、安価に入手可能である。珪酸ナトリウム水溶液は最も汎用であり、好ましく用いることができる。市販の珪酸ナトリウム水溶液のシリカ濃度は、１９〜３８質量％である。
【００１３】
本発明の測定方法Ａに従い計測された一辺の長さが０．２〜４．０μｍ、厚さが１〜１００ｎｍの平板状の微小粒子の存在量が０〜３０％である精製された珪酸アルカリ水溶液の製造方法では、まず珪酸アルカリ水溶液を水を用いてシリカ濃度０．５〜１０．０質量％に調整する。次いで、１次粒子径１．０μｍの粒子の除去率が５０％以上であるフィルターを用意し、前記の濃度調整された珪酸アルカリ水溶液をフィルターで濾過する。
【００１４】
本発明において用いられるフィルターについて、１次粒子径１．０μｍの粒子の除去率は５０％以上である。また前記除去率は６０％以上であることが好ましく、７０％以上であることがより好ましく、８０％以上であることが更に好ましく、９０％以上であることが最も好ましい。ここで１次粒子径１．０μｍ以上の粒子の除去率は、直径１．０μｍの単分散ポリスチレンラテックス粒子の水分散液を濾過した際の濾過前後の該ラテックス粒子の個数から算出される。直径１．０μｍの単分散ポリスチレンラテックス粒子は、例えばＪＳＲ株式会社製ＳＴＡＮＤＥＸ−ＳＣ−１０３−Ｓ、Ｔｈｅｒｍｏ  Ｆｉｓｈｅｒ  Ｓｃｉｅｎｔｉｆｉｃ社製標準粒子４００９Ａ等を用いることができる。
【００１５】
本発明において用いられるフィルターの材質は、ポリエステル、ポリエチレン、ポリプロピレン、ポリカーボネート、ポリテトラフルオロエチレン、ポリエチレンテレフタレート、セルロースアセテート、セルロース・エポキシ樹脂、ガラス繊維・アクリル樹脂、コットン、ポリスルフォン、ナイロン、ポリエーテルスルフォンからなる群から選ばれるすくなくとも１種であり、これらは単独で又は複合して若しくは重ね併せて使用される。
また、これらの材質でフィルターが製作されるときに、珪藻土、シリカ・アルミナ、ゼオライトとシリカ・アルミナとの混合物などの濾過助剤をフィルターに織り込んだものを使用することもできる。
【００１６】
本発明において用いられるフィルターは、その製作方法によって、メンブレン型フィルター（多孔質膜フィルター）、プリーツ型フィルター（ひだ加工したフィルター）、デプスフィルター（濾材表面だけでなく、濾材内部でも固体粒子を捕捉するフィルター）、ロールタイプフィルター（ロール巻きにしたフィルター）、糸巻きタイプフィルター（糸巻き）、サーフェスタイプフィルター（粒子状物質をフィルター内部でなく、主にフィルターの一次側の面で捕捉するタイプのフィルター）、珪藻土含有フィルターなどに分類される。本発明に用いられるフィルターの製作方法は特に限定されず、上記の方法のいずれも採用することができるが、中でもメンブレン型フィルターは精密濾過に効果的である。特に絶対孔径０．３〜３．０μｍのメンブレン型フィルターは平板状の微小粒子を極めて効果的に除去可能である。
【００１７】
これらのフィルターの使用可能時間を延ばすために、１次粒子径１．０μｍの粒子の除去率が５０％未満のフィルターを前処理フィルターとして用い、次いで１次粒子径１．０μｍの粒子の除去率が５０％以上であるフィルターを用いて濾過することもできる。
前記１次粒子径１．０μｍの粒子の除去率が５０％以上であるフィルターを用いて珪酸アルカリ水溶液を濾過する際の温度は常温で良いが、珪酸アルカリ水溶液の粘度が高い場合はフィルターの濾過性能を損なわない温度にまで珪酸アルカリ水溶液の温度を上げて濾過することができる。珪酸アルカリ水溶液の温度は５０℃以下が好ましく、更に好ましくは１５℃以上、３５℃以下である。
前記１次粒子径１．０μｍの粒子の除去率が５０％以上であるフィルターを用いて珪酸アルカリ水溶液を濾過する際の濾過速度は、珪酸アルカリ水溶液のシリカ濃度、粘度及び用いられるフィルターにより異なるが、用いるフィルターの濾過面積１ｍ2当たり１３〜４００リットル／分である。
【００１８】
前記１次粒子径１．０μｍの粒子の除去率が５０％以上であるフィルターにより濾過された精製された珪酸アルカリ水溶液中に含まれる平板状の微小粒子の測定方法Ａは以下の通りである。
〔測定方法Ａ〕
シリカ濃度を４質量％に調整した２５℃の被観察液３０ｍｌを絶対孔径０．４μｍのポリカーボネート製メンブレン型フィルター（濾過面積４．９０ｃｍ2、直径２５ｍｍ）に通過させ、通液後の前記メンブレン型フィルターを走査型電子顕微鏡で５０００倍に拡大して観察したとき、縦１５μｍ、横２０μｍの長方形の観察域を１視野として、この１視野に一辺の長さが０．２μｍ〜４．０μｍ、厚さが１〜１００ｎｍの平板状の微小粒子が１つ以上存在したときを１カウントとし、互いに重ならない１００視野の総てについてカウントの有無を決定し、得られたカウント総数を前記平板状の微小粒子の存在量（％）とする。前記ポリカーボネート製メンブレン型フィルターとしては、例えば日本ミリポア（株）社製アイソポアＨＴＴＰ−０２５００を使用することができる。
この場合、前記被観察液は１次粒子径１．０μｍの粒子の除去率が５０％以上であるフィルターにより濾過された精製された珪酸アルカリ水溶液である。
【００１９】
本発明の方法で珪酸アルカリ水溶液を濾過することにより、測定方法Ａに従い計測された一辺の長さが０．２〜４．０μｍ、厚さが１〜１００ｎｍの平板状の微小粒子の存在量が０〜３０％である精製された珪酸アルカリ水溶液が得られる。
【００２０】
本発明はまた、前記の１次粒子径１．０μｍの粒子の除去率が５０％以上であるフィルターにより濾過して得られた、測定方法Ａに従い計測された、一辺の長さが０．２〜４．０μｍ、厚さが１〜１００ｎｍの平板状の微小粒子の存在量が０〜３０％である精製された珪酸アルカリ水溶液を陽イオン交換して活性珪酸液を得た後、アルカリ性水溶液中で該活性珪酸を重合することを特徴とする、以下の条件を満たすシリカゾルの製造方法：
（１）上記の測定方法Ａに従い計測された、一辺の長さが０．２〜４．０μｍ、厚さが１〜１００ｎｍの平板状の微小粒子の存在量が０〜３０％、
である。
この場合、被観察液は前記シリカゾルである。
【００２１】
精製された珪酸アルカリ水溶液を陽イオン交換して活性珪酸液を得る方法は、従来の一般的な方法を採用することができる。例えばシリカ濃度２〜４質量％の精製された珪酸アルカリ水溶液に水素型陽イオン交換樹脂（例えばアンバーライト（登録商標）１２０Ｂ：ダウ・ケミカル社製）を投入し、該水溶液のｐＨが酸性、好ましくはｐＨ２〜４になったところで陽イオン交換樹脂を分離する方法、水素型陽イオン交換樹脂を充填したカラムに充填し、シリカ濃度２〜４質量％の精製された珪酸アルカリ水溶液を通過させる方法などが採用できる。イオン交換する精製された珪酸アルカリ水溶液のシリカ濃度は、０．１〜１０．０質量％の範囲から選択してよいが、得られる活性珪酸液の安定性が良好な範囲は、シリカ濃度０．１質量％以上、好ましくは２．０質量％以上、より好ましくは３．０質量％以上であり、好ましくは５．０質量％以下である。
【００２２】
得られる活性珪酸液は、アルカリ性水溶液中に添加され、加熱されて、活性珪酸が重合される。該活性珪酸の重合によりコロイダルシリカ粒子が生成して、シリカゾルが得られる。アルカリ性水溶液に添加される活性珪酸液のシリカ濃度は０．１〜１０．０質量％の範囲であり、０．１質量％以上、好ましくは２．０質量％以上、より好ましくは３．０質量％以上であり、好ましくは５．０質量％以下である。
【００２３】
前記アルカリ性水溶液のアルカリ成分は、アルカリ金属イオン、アンモニウムイオン、アミン化合物及び第４級アンモニウムイオンからなる群から選ばれる少なくとも１種である。
アルカリ金属としては、ナトリウムイオン、カリウムイオン、リチウムイオン、ルビジウムイオン、セシウムイオン等が挙げられ、ナトリウムイオン、カリウムイオンが好ましい。
アミン化合物としては、水溶性のアミン化合物が好ましく、例えば、モノエタノールアミン、ジエタノールアミン、トリエタノールアミン、Ｎ，Ｎ−ジメチルエタノールアミン、Ｎ−（β−アミノメチル）エタノールアミン、Ｎ−メチルエタノールアミン、モノプロパノールアミン、モルホリン等が挙げられる。
第４級アンモニウムイオンとしては、テトラエタノールアンモニウムイオン、モノメチルトリエタノールアンモニウムイオン、テトラメチルアンモニウムイオン等が挙げられる。
【００２４】
添加される活性珪酸液とアルカリ性水溶液との適切な量比は、添加される活性珪酸液の全量中のシリカモル数とアルカリ性水溶液中のアルカリ成分のモル数との比により記述することができ、シリカモル数／アルカリ成分モル数の比として２５〜１００の範囲が好ましい。
【００２５】
前記活性珪酸が重合される際のアルカリ水溶液の温度は、２０〜３００℃の範囲で選択することができる。重合の際の温度が低ければ、得られるコロイダルシリカ粒子の粒子径は小さくなり、高ければ、得られるコロイダルシリカの粒子径は大きくなる。得られるコロイダルシリカ粒子の粒子径は、活性珪酸の重合条件により異なるが、透過型電子顕微鏡で観察される一次粒子径として３〜１０００ｎｍの範囲である。
【００２６】
活性珪酸の重合により得られたコロイダルシリカ粒子を含む希薄シリカゾルは、蒸発濃縮法、限外濾過法等の従来より知られた方法により、濃縮することができる。シリカゾルの濃縮は、通常、シリカ濃度５０質量％程度まで行うことができる。
【実施例】
【００２７】
〔１次粒子径１．０μｍの粒子の除去率測定方法〕
用いるフィルターについて、１次粒子径１．０μｍの粒子の除去率は以降の方法により測定した。直径１．０μｍの単分散ポリスチレンラテックス粒子（ＪＳＲ社製、ＳＴＡＤＥＸ  ＳＣ−１０３−Ｓ）０．５ｍｌを純水５０００ｍｌに分散させた水分散液を準備し、液中パーティクルセンサＫＳ−４２Ｃ（リオン株式会社製）を用いて１次粒子径１．０μｍの粒子数（ａ）を測定した。また、前記水分散液に使用した純水の粒子数（ｂ）を測定し、ブランク１とした。用いるフィルターで前記水分散液を濾過し、濾過後の水分散液中の１次粒子径１．０μｍの粒子数（ｃ）を測定した。また、用いるフィルターは純水のみを予め濾過し、濾過した純水中の粒子数（ｄ）を測定し、ブランク２とした。用いるフィルターの１次粒子径１．０μｍの除去率は、下記の式（Ｉ）から算出した。
式(Ｉ) … 除去率（％）＝［１−｛（ｃ−ｄ）／（ａ−ｂ）｝］×１００【００２８】
実施例１
市販の珪酸ナトリウム水溶液（ＪＩＳ３号、ＳｉＯ2２９．３質量％、Ｎａ2Ｏ９．５質量％）１０００ｇに純水６３２５ｇを添加して希釈した。希釈した珪酸ナトリウム水溶液はＳｉＯ2４．０質量％、Ｎａ2Ｏ１．３質量％、比重１．０３８の物性であり、測定条件Ａで測定したときの走査型電子顕微鏡で観察される一辺の長さが０．２〜４．０μｍ、厚さが１〜１００ｎｍの平板状の微小粒子の存在量は１００％であった。この珪酸ナトリウム水溶液をグラスファイバーと珪藻土を混抄させたポリプロピレン不織布の公称孔径０．５μｍのプリーツ型フィルター（ロキテクノ社製ＰＥＨ−００５：１次粒子径１．０μｍの粒子の除去率は９９．９％、濾過面積０．２ｍ2、フィルター全長２５０ｍｍ）１本を用いて、流量３リットル／分で濾過を行った。濾過後の珪酸ナトリウム水溶液を測定方法Ａに従い計測した結果、前記平板状の微小粒子の存在量は１４％であった。【００２９】
実施例２
濾過に用いるフィルターとして、１段目にポリプロピレン不織布の公称孔径０．５μｍのデプス型フィルター（ロキテクノ社製ＳＬ−００５：１次粒子径１．０μｍの粒子の除去率は９０％、濾過面積０．３ｍ2、フィルター全長２５０ｍｍ）１本を用い、２段目にグラスファイバーと珪藻土を混抄させたポリプロピレン不織布の公称孔径０．５μｍのプリーツ型フィルター（ロキテクノ社製ＰＥＨ−００５：１次粒子径１．０μｍの粒子の除去率は９９．９％、濾過面積０．２ｍ2、フィルター全長２５０ｍｍ）１本を直列に接続し、流量５リットル／分とした他は、実施例１と同様にしてＳｉＯ2４．０質量％の希釈珪酸ナトリウム水溶液７３２５ｇの濾過を行った。濾過後の珪酸ナトリウム水溶液を測定方法Ａに従い計測した結果、前記平板状の微小粒子の存在量は６％であった。【００３０】
実施例３
市販の珪酸ナトリウム水溶液（ＪＩＳ３号、ＳｉＯ2２９．３質量％、Ｎａ2Ｏ９．５質量％）１０００ｇに純水６３２５ｇを添加して希釈した。希釈した珪酸ナトリウム水溶液はＳｉＯ2４．０質量％、Ｎａ2Ｏ１．３質量％、比重１．０３８の物性であり、測定条件Ａで測定したときの走査型電子顕微鏡で観察される一辺の長さが０．２〜４．０μｍ、厚さが１〜１００ｎｍの平板状の微小粒子の存在量は１００％であった。この珪酸ナトリウム水溶液をポリエーテルスルフォン製の絶対孔径０．４５μｍのメンブレン型フィルター（ロキテクノ社製ＣＥＳ−００５：１次粒子径１．０μｍの粒子の除去率は１００％、濾過面積０．７５ｍ2、フィルター全長２５０ｍｍ）１本を用いて、流量３リットル／分で濾過を行った。濾過後の珪酸ナトリウム水溶液を測定方法Ａに従い計測した結果、前記平板状の微小粒子の存在量は４％であった。【００３１】
実施例４
実施例１で得られたフィルター濾過後の珪酸ナトリウム水溶液４０００ｇを陽イオン交換樹脂（アンバーライト（登録商標）１２０Ｂ：ダウ・ケミカル社製）５００ｍＬを充填したイオン交換塔に２５００ｇ／時の速度で通液し、活性珪酸液を得た。得られた活性珪酸液は比重１．０１９、ｐＨ２．９０、ＳｉＯ2３．５５質量％で無色透明の液体であった。次いで容積３Ｌのガラス製セパラブルフラスコに３２質量％ＮａＯＨ水溶液を４．５５ｇと純水３７９ｇを添加し、攪拌しながら８５℃に加熱した。この加熱されたＮａＯＨ水溶液に前記活性珪酸液７２３ｇを４３０ｇ／分の速度で添加した後、液温を１００℃まで上げ、更に活性珪酸液１８７９ｇを添加した。添加終了後、液温を１００℃に保ちながら６時間攪拌を続けた。加熱終了後、冷却し、分画分子量５万の限外濾過膜にて濃縮してシリカゾルを得た。このシリカゾルの物性は比重１．２１１、ｐＨ９．９、粘度４．５、シリカ濃度３０．４重量％、透過型電子顕微鏡観察による一次粒子径は１０〜４０ｎｍであった。であった。得られたシリカゾルを測定方法Ａに従い計測したところ、前記平板状の微小粒子の存在量は１％であった。【００３２】
比較例１
市販の珪酸ナトリウム水溶液（ＪＩＳ３号、ＳｉＯ2２９．３質量％、Ｎａ2Ｏ９．５質量％）１０００ｇに純水６３２５ｇを添加して希釈した。希釈した珪酸ナトリウムはＳｉＯ2４．０質量％、Ｎａ2Ｏ１．３質量％、比重１．０３８の物性であった。得られた珪酸ナトリウム水溶液４０００ｇを陽イオン交換樹脂（アンバーライト（登録商標）１２０Ｂ、ダウ・ケミカル社製）５００ｍＬを充填したイオン交換塔に２５００ｇ／時の速度で通液し、活性珪酸液を得た。得られた活性珪酸液は比重１．０２０、ｐＨ２．８８、ＳｉＯ2３．５５質量％で無色透明の液体であった。この活性珪酸液中に含まれる、測定方法Ａに従い計測したときの前記平板状の微小粒子の存在量は１００％であった。この活性珪酸液を用いた以外は実施例４に記載の方法でシリカゾルを製造した。このシリカゾルの物性は比重１．２１２、ｐＨ９．９、粘度４．６、シリカ濃度３０．５重量％、透過型電子顕微鏡観察による一次粒子径は１０〜４０ｎｍであった。得られたシリカゾルを測定方法Ａに従い計測したときの前記平板状の微小粒子の存在量は１００％であった。【００３３】
比較例２
市販の珪酸ナトリウム水溶液（ＪＩＳ３号、ＳｉＯ2２９．３質量％、Ｎａ2Ｏ９．５質量％）１０００ｇに純水６３２５ｇを添加して希釈した。希釈した珪酸ナトリウム水溶液はＳｉＯ2４．０質量％、Ｎａ2Ｏ１．３質量％、比重１．０３８の物性であり、測定条件Ａで測定したときの走査型電子顕微鏡で観察される一辺の長さが０．２〜４．０μｍ、厚さが１〜１００ｎｍの平板状の微小粒子の存在量は１００％であった。この珪酸ナトリウム水溶液をポリプロピレン不織布の公称孔径２０μｍのデプス型フィルター（ロキテクノ社製ＳＬ−２００：１次粒子径１．０μｍの粒子の除去率は２０％、濾過面積０．３ｍ2、フィルター全長２５０ｍｍ）１本を用いて、流量３リットル／分で濾過を行った。濾過後の珪酸ナトリウム水溶液を測定方法Ａに従い計測した結果、前記平板状の微小粒子の存在量は１００％であった。【００３４】
比較例３
比較例２で得られたフィルター濾過後の珪酸ナトリウム水溶液を用いた以外は実施例４と同様にしてシリカゾルを得た。このシリカゾルの物性は比重１．２１４、ｐＨ９．９、粘度５．０、シリカ濃度３０．７重量％、透過型電子顕微鏡観察による一次粒子径は１０〜４０ｎｍであった。得られたシリカゾルを測定方法Ａに従い計測したところ、前記平板状の微小粒子の存在量は１００％であった。【００３５】
比較例４
珪酸アルカリ水溶液の濾過に分画分子量１００００のポリスルフォン製限外濾過膜（濾過面積４５ｃｍ2、直径７６ｍｍ）を用いて、実施例１と同様の製法で作製した珪酸アルカリ水溶液を濾過に供した。濾過の最初の５分間の平均流量は濾過面積１ｍ2当たり１リットル／分であった。また、濾過開始から１００分後の濾過速度は濾過面積１ｍ2当たり０．４リットル／分に低下した。
【産業上の利用可能性】
【００３６】
本発明で得られる精製された珪酸アルカリ水溶液を原料として製造されたシリカゾルは、平板状の微小粒子が少ないため、金属、合金、ガラスなどの基材の表面加工において、微小な異物を残留させることがなく、異物による配線不良、表面荒れなどの欠陥を防止し、表面精度の高い基板の製造に利用することができる。